(57)【特許請求の範囲】
【請求項１】
（ａ）カルボン酸を含有し、酸当量が１００〜６００であり、重量平均分子量が５,０００〜５００,０００のアルカリ可溶性高分子：２０〜８０質量％、（ｂ）エチレン性不飽和付加重合性モノマー：５〜６０質量％、（ｃ）光重合開始剤：０.１〜２０質量％、（ｄ）ロイコ染料：０.１〜１０質量％、及び（ｅ）（Ａ）末端に水酸基を有するポリマーまたはモノマーと（Ｂ）ポリイソシアネートとの付加重合により得られる、ポリウレタンの末端イソシアネート基に対して（Ｃ）活性水素を有する官能基とエチレン性不飽和結合を分子内に共に有する化合物を反応させて得られるウレタンプレポリマーであって、前記（Ａ）末端に水酸基を有するポリマーまたはモノマーが、下記一般式（ＩＩＩ）及び（ＩＶ）で示される化合物からなる群より選ばれる１種類以上の化合物であるウレタンプレポリマー：１０〜７０質量％を含有する感光性樹脂組成物であって、(ｂ)エチレン性不飽和付加重合性モノマーとして下記一般式（Ｉ）で表される化合物を含有し、（ｃ）光重合開始剤として下記一般式（ＩＩ）で表される２，４，５−トリアリールイミダゾール二量体を含有することを特徴とする感光性樹脂組成物。
【化１】
0005057861.tif 000020
（式中、Ｒ１は、Ｈ又はＣＨ３である。また、Ａ及びＢは、Ｃ２Ｈ４又はＣ３Ｈ６であり、これらは相異なる。−（Ａ−Ｏ）−及び−（Ｂ−Ｏ）−の繰り返し単位からなる構造は、ランダムで構成されていてもよいし、ブロックで構成されていてもよい。ａ及びｂは、０〜５から選ばれる整数であり、ａ＋ｂは１以上である。）
【化２】
0005057861.tif 000021
（式中、Ｒ２、Ｒ３、及びＲ４は、それぞれ独立に、水素、炭素数１〜５のアルキル基及びアルコキシ基、並びにハロゲン基からなる群より選ばれる一種の基を表し、ｃ、ｄ、及びｅは、それぞれ独立に、１〜５の整数である。）
【化３】
0005057861.tif 000022
（式中、Ｒ５はテトラメチレン基、Ｒ６はプロピレン基、Ｒ７はエチレン基を表す。ｆは２以上１００以下の整数であり、ｇ及びｈは、０以上１００以下の整数である。−（Ｒ５−Ｏ）−、−（Ｒ６−Ｏ）−、及び−（Ｒ７−Ｏ）−の繰り返し単位からなる構造は、ラ
ンダ
ムで構成されてもよいし、ブロックで構成されてもよいし、それらの組合せの構造でもよい。）
【化４】
0005057861.tif 000023
（式中、Ｒ９はテトラメチレン基を表し、Ｒ８およびＲ１０は、それぞれ独立に、炭素数１〜１０のアルキレン基を表す。ｉ、ｊ、及びｋは、それぞれ独立に、１以上１００以下の整数を表す。−（Ｒ８−ＣＯ）−、−（Ｒ９−Ｏ）−、及び−（ＣＯ− Ｒ１０−Ｏ）
−の繰り返し単位からなる構造は、ブロックで構成される。）
【請求項２】
前記（Ａ）末端に水酸基を有するポリマーまたはモノマーが、下記一般式（Ｖ）〜（ＶＩＩＩ）で表される化合物からなる群より選ばれる少なくとも一種の化合物であることを特徴とする請求項１に記載の感光性樹脂組成物。
【化５】
0005057861.tif 000024
（式中、ｌは２以上１００以下の整数である。）
【化６】
0005057861.tif 000025
（式中、ｍ及びｏは、それぞれ独立に、１以上１００以下の整数であり、ｎは２以上１００以下の整数である。テトラメチレンオキシド、及びプロピレンオキシドの繰り返し単位からなる構造は、ランダムで構成されてもよいし、ブロックで構成されていてもよい。）
【化７】
0005057861.tif 000026
（式中、ｐ、ｑ、ｒ及びｓは、それぞれ独立に、１以上１００以下の整数であり、ｘ＝１である。ｘで表される部分のテトラメチレンオキシド、及びエチレンオキシドの繰り返し単位からなる構造は、ランダムで構成されており、両末端のポリエチレンオキシドの繰り返し単位からなる構造は、ブロックで構成されている。）
【化８】
0005057861.tif 000027
（式中、ｔ、ｕ、及びｖは、それぞれ独立に、１以上１００以下の整数である。テトラメチレンオキシド、及びポリカプロラクトンで変性したグリコール部の繰り返し単位からなる構造は、ブロックで構成される。）
【請求項３】
基材フィルムからなる支持体上に、請求項１又は２に記載の感光性樹脂組成物からなる層を積層した感光性樹脂積層体。
【請求項４】
請求項３記載の感光性樹脂積層体を用いて、基板上に感光性樹脂層を積層し、露光し、現像する工程を含むレジストパターン形成方法。
【請求項５】
上記露光工程において、直接描画することを特徴とする請求項４に記載のレジストパターン形成方法。
【請求項６】
基板としてガラスリブペーストを塗布したガラス基板を用い、請求項４又は５に記載の方法によってレジストパターンを形成した基板を、サンドブラスト工法によって加工し、レジストパターンを剥離することを特徴とする凹凸パターンを有する基材の製造方法。
【請求項７】
基板として金属板又は金属被膜絶縁板を用い、請求項４又は５に記載の方法によってレジストパターンを形成した基板をエッチング、またはめっきすることを特徴とする導体パターンの製造方法。
【請求項８】
基板として金属被覆絶縁板を用い、請求項４又は５に記載の方法によってレジストパターンを形成した基板をエッチング、またはめっきし、レジストパターンを剥離することを特徴とするプリント配線板の製造方法。
【請求項９】
基板として金属板を用い、請求項４又は５に記載の方法によってレジストパターンを形成した基板を、エッチングし、レジストパターンを剥離することを特徴とするリードフレームの製造方法。
【請求項１０】
基板としてＬＳＩとしての回路形成が終了したウェハを用い、請求項４又は５に記載の方法によってレジストパターンを形成した基板を、めっきし、レジストパターンを剥離することを特徴とする半導体パッケージの製造方法。
【発明の詳細な説明】
【技術分野】
【０００１】
本発明はアルカリ性水溶液によって現像可能な感光性樹脂組成物、該感光性樹脂組成物を支持体上に積層した感光性樹脂積層体、該感光性樹脂積層体を用いて基板上にレジストパターンを形成する方法、及び該レジストパターンの用途に関する。さらに詳しくは、プリント配線板の製造、フレキシブルプリント配線板の製造、ＩＣチップ搭載用リードフレーム（以下、リードフレームという）の製造、メタルマスク製造に代表される金属箔精密加工、ＢＧＡ（ボールグリッドアレイ）やＣＳＰ（チップサイズパッケージ）に代表される半導体パッケージ製造、ＴＡＢ（Ｔａｐｅ  Ａｕｔｏｍａｔｅｄ  Ｂｏｎｄｉｎｇ）やＣＯＦ（Ｃｈｉｐ  ｏｎ  Ｆｉｌｍ：半導体ＩＣをフィルム状の微細配線板上に搭載したもの）に代表されるテープ基板の製造、半導体バンプの製造、フラットパネルディスプレイ分野におけるＩＴＯ電極、アドレス電極、または電磁波シールドに代表される部材の製造、及びサンドブラスト工法によって基材を加工する際の保護マスク部材として好適なレジストパターンを与える感光性樹脂組成物に関する。
【背景技術】
【０００２】
従来、プリント配線板はフォトリソグラフィー法によって製造されている。フォトリソグラフィー法とは感光性樹脂組成物を基板上に塗布し、パターン露光して該感光性樹脂組成物の露光部を重合硬化させ、未露光部を現像液で除去して基板上にレジストパターンを形成し、エッチング又はめっき処理を施して導体パターンを形成した後、該レジストパターンを該基板上から剥離除去することによって、基板上に導体パターンを形成する方法を言う。
上記のフォトリソグラフィー法においては、感光性樹脂組成物を基板上に塗布するにあたって、フォトレジスト溶液を基板に塗布して乾燥させる方法、または支持体、感光性樹脂組成物からなる層（以下、「感光性樹脂層」ともいう。）、及び必要によっては保護層、を順次積層した感光性樹脂積層体（以下、「ドライフィルムレジスト」という。）を基板に積層する方法のいずれかが使用される。そして、プリント配線板の製造においては、後者のドライフィルムレジストが使用されることが多い。
【０００３】
上記のドライフィルムレジストを用いてプリント配線板を製造する方法について、以下に簡単に述べる。
まずドライフィルムレジストが保護層、例えば、ポリエチレンフィルムを有する場合には、感光性樹脂層からこれを剥離する。次いでラミネーターを用いて基板、例えば、銅張積層板の上に、該基板、感光性樹脂層、支持体の順序になるように感光性樹脂層及び支持体を積層する。次いで配線パターンを有するフォトマスクを介して、該感光性樹脂層を超高圧水銀灯が発するｉ線（３６５ｎｍ）等の紫外線で露光することによって、露光部分を重合硬化させる。次いで支持体、例えばポリエチレンテレフタレートを剥離する。次いで現像液、例えば、弱アルカリ性を有する水溶液により感光性樹脂層の未露光部分を溶解又は分散除去して、基板上にレジストパターンを形成させる。
【０００４】
このようにして形成した基板上のレジストパターンを用いて、金属導体パターンを作成する方法としては大きく分けて２つの方法があり、レジストに被覆されていない金属部分をエッチングにより除去する方法とめっきにより金属をつける方法がある。特に最近は工程の簡便さから前者の方法が多用される。
エッチングにより金属部分を除去する方法では、基板の貫通孔（スルーホール）や層間接続のためのビアホールに対して、硬化レジスト膜で覆うことにより孔内の金属がエッチングされないようにする。この工法はテンティング法と呼ばれる。エッチング工程には、例えば、塩化第二銅溶液、塩化第二鉄溶液、又は銅アンモニア錯体溶液が用いられる。
【０００５】
最近ではプリント配線板の生産量増加に伴い、高生産に対応した高感度ドライフィルムレジストが要求されている。また露光後に検査機を導入して、例えば、異物による欠陥を生産ラインの早い段階で発見することによって生産性を向上させようとする傾向がある。露光後の欠陥検査機による判定は、未露光部分と露光部分を識別して行うものが一般的であるため、露光直後の感光性樹脂層が極めて良好なコントラストを有することが要求されているのが現状である。
また一方、プリント配線板製造技術において、レーザーによる直接描画、つまり、フォトマスクを不要とするマスクレス露光が近年急激な広がりを見せている。マスクレス露光の光源としては波長３５０〜４１０ｎｍの光、特にｉ線又はｈ線（４０５ｎｍ）が用いられる場合が多い。マスクレス露光では、露光時に基板の位置合わせのためにアライメントマークを必要とする。このアライメントマークは、パターン露光の前に、アライメントマークのみを事前に露光することによって作成する。このため、露光「直後」に感光性樹脂層が良好な露光後コントラストを有さなければ、パターン露光までのタクトタイムが長くなり、時間あたりの生産量が悪くなる。よって、露光「直後」の感光性樹脂層が極めて良好な露光後コントラストを有することが要求されているのが現状である。
【０００６】
これまで多数の感光性樹脂組成物や感光性樹脂積層体に関する文献が開示されおり、露光後コントラスト向上に関する文献も多数存在する（特許文献１〜３参照）。しかし露光「直後の」コントラストとしてはまだまだ不十分であるのが現状である。
なお、特許文献４には、２−アクリロイルオキシエチルフタル酸、または２−アクリロイルオキシプロピルフタル酸を含有する感光性樹脂組成物の開示があるが、２，４，５−トリアリールイミダゾール二量体との組み合わせについては開示が無い。
【特許文献１】特開  ２０００−２４１９７１号公報
【特許文献２】特開  ２００２−０５３６２１号公報
【特許文献３】特開  ２００１−２０９１７７号公報
【特許文献４】特開  平３−１４８６５８号公報
【発明の開示】
【発明が解決しようとする課題】
【０００７】
本発明の目的は、上記問題点を克服し、露光直後に極めて良好なコントラストを有する感光性樹脂組成物、及びそれを用いた感光性樹脂積層体を提供することを目的とする。
【課題を解決するための手段】
【０００８】
上記の課題を解決すべく鋭意検討を重ねた結果、特定の化合物を感光性樹脂組成物の成分として用いることによって達成できることを見出し、本発明を完成するに至った。すなわち本願は以下の発明を提供する。
（１）（ａ）カルボン酸を含有し、酸当量が１００〜６００であり、重量平均分子量が５,０００〜５００,０００のアルカリ可溶性高分子：２０〜８０質量％、（ｂ）エチレン性不飽和付加重合性モノマー：５〜６０質量％、（ｃ）光重合開始剤：０.１〜２０質量％、（ｄ）ロイコ染料：０.１〜１０質量％、及び（ｅ）（Ａ）末端に水酸基を有するポリマーまたはモノマーと（Ｂ）ポリイソシアネートとの付加重合により得られる、ポリウレタンの末端イソシアネート基に対して（Ｃ）活性水素を有する官能基とエチレン性不飽和結合を分子内に共に有する化合物を反応させて得られるウレタンプレポリマーであって、前記（Ａ）末端に水酸基を有するポリマーまたはモノマーが、下記一般式（ＩＩＩ）及び（ＩＶ）で示される化合物からなる群より選ばれる１種類以上の化合物であるウレタンプレポリマー：１０〜７０質量％を含有する感光性樹脂組成物であって、(ｂ)エチレン性不飽和付加重合性モノマーとして下記一般式（Ｉ）で表される化合物を含有し、（ｃ）光重合開始剤として下記一般式（ＩＩ）で表される２，４，５−トリアリールイミダゾール二量体を含有することを特徴とする感光性樹脂組成物。
【０００９】
【化１】
0005057861.tif 000002
【００１０】
（式中、Ｒ１は、Ｈ又はＣＨ３である。また、Ａ及びＢは、Ｃ２Ｈ４又はＣ３Ｈ６であり、これらは相異なる。−（Ａ−Ｏ）−及び−（Ｂ−Ｏ）−の繰り返し単位からなる構造は、ランダムで構成されていてもよいし、ブロックで構成されていてもよい。ａ及びｂは、０〜５から選ばれる整数であり、ａ＋ｂは１以上である。）
【００１１】
【化２】
0005057861.tif 000003
【００１２】
（式中、Ｒ２、Ｒ３、及びＲ４は、それぞれ独立に、水素、炭素数１〜５のアルキル基及びアルコキシ基、並びにハロゲン基からなる群より選ばれる一種の基を表し、ｃ、ｄ、及びｅは、それぞれ独立に、１〜５の整数である。）
【００１４】
【化３】
0005057861.tif 000004
【００１５】
（式中、Ｒ５はテトラメチレン基、Ｒ６はプロピレン基、Ｒ７はエチレン基を表す。ｆは２以上１００以下の整数であり、ｇ及びｈは、０以上１００以下の整数である。−（Ｒ５−Ｏ）−、−（Ｒ６−Ｏ）−、及び−（Ｒ７−Ｏ）−の繰り返し単位からなる構造は、ランダムで構成されてもよいし、ブロックで構成されてもよいし、それらの組合せの構造でもよい。）
【００１６】
【化４】
0005057861.tif 000005
【００１７】
（式中、Ｒ９はテトラメチレン基を表し、Ｒ８およびＲ１０は、それぞれ独立に、炭素数１〜１０のアルキレン基を表す。ｉ、ｊ、及びｋは、それぞれ独立に、１以上１００以下の整数を表す。−（Ｒ８−ＣＯ）−、−（Ｒ９−Ｏ）−、及び−（ＣＯ− Ｒ１０−Ｏ）−の繰り返し単位からなる構造は、ブロックで構成される。）
【００１８】
（３）前記（Ａ）末端に水酸基を有するポリマーまたはモノマーが、下記一般式（Ｖ）〜（ＶＩＩＩ）で表される化合物からなる群より選ばれる少なくとも一種の化合物であることを特徴とする（２）に記載の感光性樹脂組成物。
【００１９】
【化５】
0005057861.tif 000006
【００２０】
（式中、ｌは２以上１００以下の整数である。）
【００２１】
【化６】
0005057861.tif 000007
【００２２】
（式中、ｍ及びｏは、それぞれ独立に、１以上１００以下の整数であり、ｎは２以上１００以下の整数である。テトラメチレンオキシド、及びプロピレンオキシドの繰り返し単位からなる構造は、ランダムで構成されてもよいし、ブロックで構成されていてもよい。）
【００２３】
【化７】
0005057861.tif 000008
【００２４】
（式中、ｐ、ｑ、ｒ及びｓは、それぞれ独立に、１以上１００以下の整数であり、ｘ＝１である。ｘで表される部分のテトラメチレンオキシド、及びエチレンオキシドの繰り返し単位からなる構造は、ランダムで構成されており、両末端のポリエチレンオキシドの繰り返し単位からなる構造は、ブロックで構成されている。）
【００２５】
【化８】
0005057861.tif 000009
【００２６】
（式中、ｔ、ｕ、及びｖは、それぞれ独立に、１以上１００以下の整数である。テトラメチレンオキシド、及びポリカプロラクトンで変性したグリコール部の繰り返し単位からなる構造は、ブロックで構成される。）
【００２７】
（３）基材フィルムからなる支持体上に、（１）又は（２）に記載の感光性樹脂組成物からなる層を積層した感光性樹脂積層体。
（４）（３）記載の感光性樹脂積層体を用いて、基板上に感光性樹脂層を積層し、露光し、現像する工程を含むレジストパターン形成方法。
（５）上記露光工程において、直接描画することを特徴とする（４）に記載のレジストパターン形成方法。
（６）基板としてガラスリブペーストを塗布したガラス基板を用い、（４）又は（５）に記載の方法によってレジストパターンを形成した基板を、サンドブラスト工法によって加工し、レジストパターンを剥離することを特徴とする凹凸パターンを有する基材の製造方法。
【００２８】
（７）基板として金属板又は金属被膜絶縁板を用い、（４）又は（５）に記載の方法によってレジストパターンを形成した基板をエッチング、またはめっきすることを特徴とする導体パターンの製造方法。
（８）基板として金属被覆絶縁板を用い、（４）又は（５）に記載の方法によってレジストパターンを形成した基板をエッチング、またはめっきし、レジストパターンを剥離することを特徴とするプリント配線板の製造方法。
（９）基板として金属板を用い、（４）又は（５）に記載の方法によってレジストパターンを形成した基板を、エッチングし、レジストパターンを剥離することを特徴とするリードフレームの製造方法。
（１０）基板としてＬＳＩとしての回路形成が終了したウェハを用い、（４）又は（５）に記載の方法によってレジストパターンを形成した基板を、めっきし、レジストパターンを剥離することを特徴とする半導体パッケージの製造方法。
【発明の効果】
【００２９】
本発明は露光直後に極めて良好なコントラストを有する感光性樹脂組成物、該感光性樹脂組成物を用いた感光性樹脂積層体を提供することができる。
【発明を実施するための最良の形態】
【００３０】
以下、本発明について具体的に説明する。
＜感光性樹脂組成物＞
(ａ)アルカリ可溶性高分子
本発明の感光性樹脂組成物における(ａ)アルカリ可溶性高分子とは、カルボン酸を含有し、酸当量が１００〜６００であり、重量平均分子量が５,０００〜５００,０００のアルカリ可溶性高分子である。
アルカリ可溶性高分子のカルボキシル基は、感光性樹脂組成物がアルカリ水溶液からなる現像液や剥離液に対して、現像性や剥離性を有するために必要である。酸当量は１００〜６００が好ましく、より好ましくは２５０〜４５０である。溶媒、または組成物中の他の成分、特に後述する（ｂ）エチレン性不飽和付加重合性モノマーとの相溶性を確保するという観点から１００以上であり、また現像性や剥離性を維持するという観点から６００以下である。ここで酸当量とは、その中に１当量のカルボキシル基を有するアルカリ可溶性高分子の質量（グラム）をいう。なお酸当量の測定は、平沼レポーティングタイトレーター（ＣＯＭ−５５５）を用い、０.１ｍｏｌ／ＬのＮａＯＨ水溶液で電位差滴定法により行われる。
【００３１】
アルカリ可溶性高分子の重量平均分子量は、５,０００から５００,０００であることが好ましい。感光性樹脂層の厚みを均一に維持し、現像液に対する耐性を得るという観点から５,０００以上であり、また現像性を維持するという観点から５００,０００以下である。より好ましくは、重量平均分子量は、２０,０００から１００,０００である。この場合の重量平均分子量とは、ゲルパーミエーションクロマトグラフィー（ＧＰＣ）によりポリスチレン（昭和電工（株）製Ｓｈｏｄｅｘ  ＳＴＡＮＤＡＲＤ  ＳＭ−１０５）の検量線を用いて測定した重量平均分子量のことである。該重量平均分子量は、日本分光（株）製ゲルパーミエーションクロマトグラフィーを使用して、以下の条件で測定することができる。
示差屈折率計：ＲＩ−１５３０
ポンプ：ＰＵ−１５８０
デガッサー：ＤＧ−９−８０−５０
カラムオーブン：ＣＯ−１５６０
カラム：順にＫＦ−８０２.５、ＫＦ−８０６Ｍ×２、ＫＦ−８０７
溶離液：ＴＨＦ
【００３２】
アルカリ可溶性高分子は、後述する第一の単量体の少なくとも１種以上と後述する第二の単量体の少なくとも一種以上からなる共重合体であることが好ましい。
第一の単量体は、分子中に重合性不飽和基を一個有するカルボン酸又は酸無水物である。例えば、（メタ）アクリル酸、フマル酸、ケイ皮酸、クロトン酸、イタコン酸、マレイン酸無水物、及びマレイン酸半エステルが挙げられる。中でも、特に（メタ）アクリル酸が好ましい。
【００３３】
第二の単量体は、非酸性で、分子中に重合性不飽和基を少なくとも一個有する単量体である。例えば、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｔｅｒｔ−ブチル（メタ）アクリレート、２−ヒドロキシエチル（メタ）アクリレート、２−ヒドロキシプロピル（メタ）アクリレート、２−エチルヘキシル（メタ）アクリレート、ベンジル（メタ）アクリレート、ビニルアルコールのエステル類、例えば、酢酸ビニル、（メタ）アクリロニトリル、スチレン、及び重合可能なスチレン誘導体が挙げられる。中でも、特にメチル（メタ）アクリレート、ｎ−ブチル（メタ）アクリレート、スチレン、ベンジル（メタ）アクリレートが好ましい。
ここで、（メタ）アクリルとは、アクリル及び／又はメタクリルを示す。以下同様である。
（ａ）アルカリ可溶性高分子の、感光性樹脂組成物の総和に対する割合は、２０〜８０質量％の範囲であり、好ましくは３０〜７０質量％である。露光、現像によって形成されるレジストパターンが、レジストとしての特性、例えば、テンティング、エッチング及び各種めっき工程において十分な耐性を有するという観点から２０質量％以上８０質量％以下が好ましい。
【００３４】
（ｂ）エチレン性不飽和付加重合性モノマー
本発明の感光性樹脂組成物において（ｂ）エチレン性不飽和付加重合性モノマーには、下記一般式（Ｉ）、で表される化合物を含む。
【００３５】
【化９】
0005057861.tif 000010
【００３６】
（式中、Ｒ１は、Ｈ又はＣＨ３である。また、Ａ及びＢは、Ｃ２Ｈ４又はＣ３Ｈ６であり、これらは相異なる。−（Ａ−Ｏ）−及び−（Ｂ−Ｏ）−の繰り返し単位からなる構造は、ランダムで構成されていてもよいし、ブロックで構成されていてもよい。ａ及びｂは、０〜５の整数であり、ａ＋ｂは１以上である。）
【００３７】
式中、ａ＋ｂは５以下が好ましく、より好ましくは２以下である。
上記一般式（Ｉ）で表される化合物としては、Ｒ１がＣＨ３であり、ＡがＣ２Ｈ４でａ=１、ｂ=０である２−メタアクリロイルオキシエチルフタル酸（ＣＢ−１（新中村化学工業（株）製）として市販）、及び、Ｒ１がＨであり、ＡがＣ３Ｈ６でａ=１、ｂ=０である２−アクリロイルオキシプロピルフタル酸（ビスコート＃２１００（大阪有機化学工業（株）製）として市販）が挙げられる。
上記一般式（Ｉ）で表される化合物の、本発明の感光性樹脂組成物に含まれる量は、感光性樹脂組成物中に１〜４０質量％含まれることが好ましく、より好ましくは５〜３０質量％である。この量は、露光後の良好なコントラスト性を有するという観点から１質量％以上が好ましく、また、解像性及び密着性の低下を抑えるという観点から４０質量％以下が好ましい。
【００３８】
他に（ｂ）エチレン性不飽和付加重合性モノマーには、上記一般式（Ｉ）で表される化合物以外に、下記に示される光重合可能な不飽和化合物を用いることが出来る。例えば、１，６−ヘキサンジオ−ルジ（メタ）アクリレート、１，４−シクロヘキサンジオ−ルジ（メタ）アクリレート、ポリプロピレングリコ−ルジ（メタ）アクリレート、ポリエチレングリコ−ルジ（メタ）アクリレート、２−ジ（ｐ−ヒドロキシフェニル）プロパンジ（メタ）アクリレート、グリセロ−ルトリ（メタ）アクリレート、トリメチロ−ルプロパントリ（メタ）アクリレート、ポリオキシプロピルトリメチロ−ルプロパントリ（メタ）アクリレート、ポリオキシエチルトリメチロ−ルプロパントリアクリレート、ペンタエリスリトールテトラ（メタ）アクリレート、ジペンタエリスリト−ルペンタ（メタ）アクリレート、トリメチロ−ルプロパントリグリシジルエ−テルトリ（メタ）アクリレート、ビスフェノ−ルＡジグリシジルエ−テルジ（メタ）アクリレート、β−ヒドロキシプロピル−β’−（アクリロイルキシ）プロピルフタレート、フェノキシポリエチレングリコ−ル（メタ）アクリレート、ノニルフェノキシポリエチレングリコール（メタ）アクリレート、ノニルフェノキシポリアルキレングリコール（メタ）アクリレート、ポリプロピレングリコールモノ（メタ）アクリレート、ビスフェノールＡのアルキレンオキサイド付加物（例えば、両端に平均５モルずつのエチレンオキサイド付加物や、両端に平均２モルずつのプロピレンオキサイド及び平均１５モルずつのエチレンオキサイド付加物）のジ（メタ）アクリレート、トリエチレングリコールドデカプロピレングリコール、プロピレンオキサイドを付加したポリプロピレングリコールにエチレンオキサイドをさらに両端付加した（平均１２モルのプロピレンオキサイドを付加したポリプロピレングリコ−ルの両端にエチレンオキサイドをそれぞれ平均３モルずつ付加）ポリアルキレングリコールのジメタクリレートが挙げられる。
【００３９】
またウレタン化合物も挙げられる。ウレタン化合物としては、例えば、ヘキサメチレンジイソシアネート、トリレンジイソシアネート、またはジイソシアネート化合物、例えば、２，２，４−トリメチルヘキサメチレンジイソシアネートと、一分子中にヒドロキシル基と（メタ）アクリル基を有する化合物、例えば、２−ヒドロキシプロピルアクリレート、オリゴプロピレングリコールモノメタクリレートとのウレタン化合物が挙げられる。具体的には、ヘキサメチレンジイソシアネートとオリゴプロピレングリコールモノメタクリレート（日本油脂（株）製、ブレンマーＰＰ１０００）との反応物がある。これらは単独で使用しても、２種類以上併用しても構わない。
本発明に用いられる（ｂ）エチレン性不飽和付加重合性モノマーの感光性樹脂組成物の総和に対する割合は、５〜６０質量％の範囲であり、好ましくは１０〜５０質量％である。感度、解像度、密着性が向上する観点から５質量％以上が好ましく、エッジフューズが抑制される観点から６０質量％以下が好ましい。
【００４０】
（ｃ）光重合開始剤
本発明の感光性樹脂組成物において（ｃ）光重合開始剤としては、下記一般式（ＩＩ）で表される２，４，５−トリアリ−ルイミダゾ−ル二量体を必須成分として含む。
【００４１】
【化１０】
0005057861.tif 000011
【００４２】
（式中、Ｒ２、Ｒ３、及びＲ４は、それぞれ独立に、水素、炭素数１〜５のアルキル基及びアルコキシ基、並びにハロゲン基からなる群より選ばれる一種の基を表し、ｃ、ｄ、及びｅは、それぞれ独立に、１〜５の整数である。）
【００４３】
上記一般式（ＩＩ）で表される化合物においては、２個のロフィン基を結合する共有結合は、１，１’−、１，２’−、１，４’−、２，２’−、２，４’−又は４，４’−位についているが、２，２’−位についている化合物が好ましい。
２，４，５−トリアリ−ルイミダゾ−ル二量体には、例えば、２−（ｏ−クロロフェニル）−４，５−ジフェニルイミダゾ−ル二量体、２−（ｏ−クロロフェニル）−４，５−ビス−（ｍ−メトキシフェニル）イミダゾ−ル二量体、２−（ｐ−メトシキフェニル）−４，５−ジフェニルイミダゾ−ル二量体があるが、特に、２−（ｏ−クロロフェニル）−４，５−ジフェニルイミダゾ−ル二量体が好ましい。
２，４，５−トリアリ−ルイミダゾ−ル二量体の含有量は、感光性樹脂組成物中に０.１〜２０質量％含まれることが好ましく、より好ましくは０.２〜１５質量％、更に好ましくは０.５〜１０質量％である。この量は、感度が向上するという観点から０.１質量％以上であり、また、解像度が向上するという観点から２０質量％以下である。  
本発明に用いられる（ｃ）光重合開始剤としては、前記した一般式（ＩＩ）で表される２，４，５−トリアリ−ルイミダゾ−ル二量体とｐ−アミノフェニルケトンを併用する系が好ましい。ｐ−アミノフェニルケトンとしては、例えば、ｐ−アミノベンゾフェノン、ｐ−ブチルアミノアセトフェノン、ｐ−ジメチルアミノアセトフェノン、ｐ−ジメチルアミノベンゾフェノン、ｐ，ｐ’−ビス（エチルアミノ）ベンゾフェノン、ｐ，ｐ’−ビス（ジメチルアミノ）ベンゾフェノン［ミヒラーズケトン］、ｐ，ｐ’−ビス（ジエチルアミノ）ベンゾフェノン、ｐ，ｐ’−ビス（ジブチルアミノ）ベンゾフェノンがあげられる。
【００４４】
また上記で示された化合物以外に、他の光重合開始剤との併用も可能である。ここでの光重合開始剤とは、各種の活性光線、例えば紫外線等により活性化され、重合を開始する化合物である。
他の光重合開始剤としては、ピラゾリン類、例えば、１−フェニル−３−（４−ｔｅｒｔ−ブチル−スチリル）−５−（４−ｔｅｒｔ−ブチル−フェニル）−ピラゾリン、キノン類、例えば、２−エチルアントラキノン、２−ｔｅｒｔ−ブチルアントラキノン、芳香族ケトン類、例えば、ベンゾフェノン、ベンゾイン、ベンゾインエーテル類、例えば、ベンゾインメチルエーテル、ベンゾインエチルエーテル、アクリジン化合物、例えば、９−フェニルアクリジン、ベンジルジメチルケタ−ル、ベンジルジエチルケタ−ルがある。
【００４５】
また他の光重合開始剤としては、チオキサントン類、例えば、チオキサントン、２，４−ジエチルチオキサントン、２−クロロチオキサントンと、三級アミン化合物、例えば、ジメチルアミノ安息香酸アルキルエステル化合物との併用も可能である。
また他の光重合開始剤としては、オキシムエステル類、例えば、１−フェニル−１、２−プロパンジオン−２−Ｏ−ベンゾイルオキシム、１−フェニル−１、２−プロパンジオン−２−（Ｏ−エトキシカルボニル）オキシムがある。また、Ｎ−アリ−ル−α−アミノ酸化合物も他の光重合開始剤として用いることも可能であり、これらの中ではＮ−フェニルグリシンが特に好ましい。
（ｃ）光重合開始剤の割合は、０.１質量％〜２０質量％である。この割合が０.１質量％未満であると十分な感度が得られない。また、この割合が２０質量％を超えると、露光時にフォトマスクを通した光の回折によるかぶりが発生しやすくなり、その結果として解像性が悪化する。含有量は、０.１〜１５質量％がより好ましく、０.１〜１０質量％は更に好ましい。
【００４６】
（ｄ）ロイコ染料
本発明の感光性樹脂組成物中には、（ｄ）ロイコ染料を０.１〜１０質量％含有する。このようなロイコ染料としては、ロイコクリスタルバイオレット、フルオラン染料が挙げられる。中でも、ロイコクリスタルバイオレットを用いた場合、コントラストが良好であり好ましい。フルオラン染料としては、例えば、３−ジエチルアミノ−６−メチル−７−アニリノフルオラン、３−ジブチルアミノ−６−メチル−７−アニリノフルオラン、２−（２−クロロアニリノ）−６−ジブチルアミノフルオラン、２−ブロモ−３−メチル−６−ジブチルアミノフルオラン、２−Ｎ，Ｎ−ジベンジルアミノ−６−ジエチルアミノフルオラン、３−ジエチルアミノ−７−クロロアミノフルオラン、３，６−ジメトキシフルオラン、３−ジエチルアミノ−６−メトキシ−７−アミノフルオランが挙げられる。
【００４７】
感光性樹脂組成物中の（ｄ）ロイコ染料の含有量は、０.１〜１０質量％であり、好ましくは０.５〜６質量％である。充分なコントラストを発現するという観点から、０.１質量％以上が好ましく、また、保存安定性を維持するという観点から、１０質量％以下が好ましい。
感光性樹脂組成物中に、（ｄ）ロイコ染料とハロゲン化合物を組み合わせて用いることは、密着性及びコントラストの観点から、本発明の好ましい実施形態である。
ハロゲン化合物としては、例えば、臭化アミル、臭化イソアミル、臭化イソブチレン、臭化エチレン、臭化ジフェニルメチル、臭化ベンザル、臭化メチレン、トリブロモメチルフェニルスルホン、四臭化炭素、トリス（２，３−ジブロモプロピル）ホスフェート、トリクロロアセトアミド、ヨウ化アミル、ヨウ化イソブチル、１，１，１−トリクロロ−２，２−ビス（ｐ−クロロフェニル）エタン、ヘキサクロロエタン、ハロゲン化トリアジン化合物が挙げられる。
ハロゲン化合物を含有する場合、感光性樹脂組成物中のハロゲン化合物の含有量は、０.０１〜１０質量％が好ましい。
【００４８】
（ｅ）ウレタンプレポリマー
本発明の感光性樹脂組成物においては、下記に挙げる（ｅ）ウレタンプレポリマーを含有することは、好ましい実施形態である。（ｅ）ウレタンプレポリマーを含有することで、耐サンドブラスト性に優れるという効果を有する。
本発明の組成物の（ｅ）成分のウレタンプレポリマーは、（Ａ）末端に水酸基を有するポリマーまたはモノマーと、（Ｂ）ポリイソシアネートの付加重合により得られるポリウレタンの末端イソシアネート基に対して（Ｃ）活性水素を有する官能基とエチレン性不飽和結合を分子内に共に有する化合物を反応させることによって得られる。
本発明で用いられる、（ｅ）ウレタンプレポリマーを得るための、（Ａ）末端に水酸基を有するポリマーまたはモノマーとしては、下記一般式（ＩＩＩ）及び（ＩＶ）で示される化合物からなる群より選ばれる１種類以上の化合物を含有することが必須である。
【００４９】
【化１１】
0005057861.tif 000012
【００５０】
（式中、Ｒ５はテトラメチレン基、Ｒ６はプロピレン基、Ｒ７はエチレン基を表す。ｆは２以上１００以下の整数であり、ｇ及びｈは、０以上１００以下の整数である。−（Ｒ５−Ｏ）−、−（Ｒ６−Ｏ）−、及び−（Ｒ７−Ｏ）−の繰り返し単位からなる構造は、ランダムで構成されてもよいし、ブロックで構成されてもよいし、それらの組合せの構造でもよい。）
【００５１】
【化１２】
0005057861.tif 000013
【００５２】
（式中、Ｒ９はテトラメチレン基を表し、Ｒ８およびＲ１０は、それぞれ独立に、炭素数１〜１０のアルキレン基を表す。ｉ、ｊ、及びｋは、それぞれ独立に、１以上１００以下の整数を表す。−（Ｒ８−ＣＯ）−、−（Ｒ９−Ｏ）−、及び−（ＣＯ− Ｒ１０−Ｏ）−の繰り返し単位からなる構造は、ブロックで構成される。）
【００５３】
上記一般式（ＩＩＩ）で示される化合物は、テトラメチレンオキシド基を繰り返し単位の一つとして有するポリアルキレングリコール化合物である。好ましい構造には、下記一般式（Ｖ）で示されるような、ポリテトラメチレングリコール（ＰＴＭＧ）に代表される化合物が挙げられる。また、下記一般式（ＶＩ）で代表されるような、ＰＴＭＧの末端水酸基を利用してブロック共重合、またはランダム共重合によりプロピレンオキシド基を導入したグリコール化合物や、下記一般式（ＶＩＩ）で代表されるような、エチレングリコールやテトラメチレングリコールのランダム共重合体の両末端にポリエチレングリコールをブロック共重合することにより得られるグリコール化合物のＰＴＭＧ誘導体も挙げられる。
【００５４】
【化１３】
0005057861.tif 000014
【００５５】
（式中、ｌは２以上１００以下の整数である。）
【００５６】
【化１４】
0005057861.tif 000015
【００５７】
（式中、ｍ及びｏは、それぞれ独立に、１以上１００以下の整数であり、ｎは２以上１００以下の整数である。テトラメチレンオキシド、及びプロピレンオキシドの繰り返し単位からなる構造は、ランダムで構成されてもよいし、ブロックで構成されていてもよい。）
【００５８】
【化１５】
0005057861.tif 000016
【００５９】
（式中、ｐ、ｑ、ｒ及びｓは、それぞれ独立に、１以上１００以下の整数であり、ｘ＝１である。ｘで表される部分のテトラメチレンオキシド、及びエチレンオキシドの繰り返し単位からなる構造は、ランダムで構成されており、両末端のポリエチレンオキシドの繰り返し単位からなる構造は、ブロックで構成されている。）
【００６０】
上記一般式（ＩＩＩ）において、ｆは２以上１００以下の整数であり、４以上７０以下が好ましく、より好ましくは６以上、５５以下である。ｇは０以上１００以下の整数であり、０以上１０以下が好ましい。ｈは０以上１００以下の整数であり、０以上１０以下が好ましい。
上記一般式（ＩＶ）で示される化合物は、ＰＴＭＧの末端水酸基を利用してラクトンを開環重合させたポリオール化合物である。上記一般式（ＩＶ）において、ｉは１以上が好ましく、レジストパターンの密着性向上の観点から１０以下が好ましい。ｊは、レジストパターンの密着性向上の観点から４以上が好ましく現像性維持の観点から７０以下が好ましい。ｋは１以上が好ましく、レジストパターンの密着性向上観点から１０以下が好ましい。好ましい構造には、下記一般式（ＶＩＩＩ）で代表されるような、ポリテトラメチレングリコールの両末端をポリカプロラクトンで変性したグリコール化合物も挙げられる。
【００６１】
【化１６】
0005057861.tif 000017
【００６２】
（式中、ｔ、ｕ、及びｖは、それぞれ独立に、１以上１００以下の整数である。テトラメチレンオキシド、及びポリカプロラクトンで変性したグリコール部の繰り返し単位からなる構造は、ブロックで構成される。）
【００６３】
上記一般式（ＩＩＩ）、または（ＩＶ）で示される化合物の中で最も好ましい化合物は、上記一般式（Ｖ）で示される化合物である。レジストパターンの密着性向上の観点から好ましい。
上記一般式（ＩＩＩ）、または（ＩＶ）で示される化合物の水酸基価は、２２〜３８０ｍｇＫＯＨ／ｇが好ましい。レジストパターンの密着性を向上させる点から３８０ｍｇＫＯＨ／ｇ以下が好ましく、良好な現像性を維持する点から２２ｍｇＫＯＨ／ｇ以上が好ましい。より好ましくは２８〜２３０ｍｇＫＯＨ／ｇである。更に好ましくは３２〜１１５ｍｇＫＯＨ／ｇである。極めて好ましくは３２〜７８ｍｇＫＯＨ／ｇである。
【００６４】
水酸基価とは、試料１ｇから得られるアセチル化物に結合している酢酸を中和するのに必要な水酸化カリウムのミリグラム数をいう。試料を過剰のアセチル化剤、例えば無水酢酸と加熱してアセチル化を行い、生成したアセチル化物のケン化価を測定したのち、次の数式に従って計算する。但しＡはアセチル化後のケン化価、Ｂはアセチル化前のケン化価を表す。
（水酸基価）＝Ａ／(１−０.０００７５Ａ)−Ｂ
水酸基価を測定する方法の一例を下記する。３ｇ程度の試料を精密に秤量し、無水酢酸とピリジンとＮＭＰ（Ｎ−メチルピロリドン）をそれぞれ１質量部、４質量部、１５質量部の割合で混合した溶液２０ｍｌに溶解する。得られた溶液を１００℃のオイルバスで５時間攪拌し、更に５ｇ程度の精製水を加え更に１時間１００℃で攪拌する。溶液を室温にまで冷却した後、指示薬としてフェノールフタレインのメタノール溶液を数滴添加し、１／２規定の水酸化カリウム水溶液で中和滴定しアセチル化後のケン化価を測定する。アセチル化前のケン化価は上記において、試料を含有しない溶液について同様の処理と中和滴定を行い求める。
【００６５】
本発明で用いられる、（Ａ）末端に水酸基を有するポリマーまたはモノマーには、上記一般式（ＩＩＩ）、または（ＩＶ）で示される化合物からなる群より選ばれる１種類以上の化合物以外のポリマー、またはモノマーを併用することも可能である。
そのようなポリマーとしては、例えば、ポリエチレングリコールアジペート、ポリプロピレングリコールアジペート、ポリ（１，４―ブタンジオール）アジペートに代表されるポリエステルポリオールや、ポリエチレングリコール、ポリプロピレングリコールに代表されるポリエーテルポリオールや、ポリカプロラクトンジオール、ポリバレロラクトンジオールに代表されるラクトンジオールや、ポリカーボネートジオールや、末端水酸基を有する１，４−ポリブタジエン、水添、または非水添１，２−ポリブタジエン、ブタジエン−スチレン共重合体、ブタジエン−アクリロニトリル共重合体が挙げられる。
そのようなモノマーとしては、グリコール類、例えば、エチレングリコール、プロピレングリコール、ジエチレングリコール、トリエチレングリコールが挙げられる。本発明のウレタンプレポリマーにカルボン酸を導入する場合には、分子内にカルボキシル基を有するジオール、例えば、ジメチロールプロピオン酸、ジメチロールブタン酸を用いることもできる。
【００６６】
本発明で用いられる、（Ｂ）ポリイソシアネートとしては、例えば、トリレンジイソシアネート、ジフェニルメタン−４，４’−ジイソシアネート、ヘキサメチレンジイソシアネート、イソホロンジイソシアネート、ｏ−キシリレンジイソシアネート、ｍ−キシリレンジイソシアネート、ｐ−キシリレンジイソシアネート、α，α’−ジメチル−ｏ−キシリレンジイソシアネート、α，α’−ジメチル−ｍ−キシリレンジイソシアネート、α，α’−ジメチル−ｐ−キシリレンジイソシアネート、α，α，α’−トリメチル−ｏ−キシリレンジイソシアネート、α，α，α’−トリメチル−ｍ−キシリレンジイソシアネート、α，α，α’−トリメチル−ｐ−キシリレンジイソシアネート、α，α，α’，α’−テトラメチル−ｏ−キシリレンジイソシアネート、α，α，α’，α’−テトラメチル−ｍ−キシリレンジイソシアネート、α，α，α’，α’−テトラメチル−−ｐ−キシリレンジイソシアネート、シクロヘキサンジイソシアネートが挙げられる。ジイソシアネート化合物の芳香環を水添化した化合物、例えばｍ−キシリレンジイソシアネートの水添化物（三井武田ケミカル製タケネート６００）も挙げられる。
【００６７】
本発明で用いられる、（Ｃ）活性水素を有する官能基とエチレン性不飽和結合を分子内に共に有する化合物の具体的な例としては、例えば、２−ヒドロキシエチル（メタ）アクリレート、２−ヒドロキシプロピル（メタ）アクリレート、ジエチレングリコールモノ（メタ）アクリレート、ジプロピレングリコールモノ（メタ）アクリレート、トリエチレングリコールモノ（メタ）アクリレート、トリプロピレングリコールモノ（メタ）アクリレート、オリゴエチレングリコールモノ（メタ）アクリレート、オリゴプロピレングリコール（メタ）アクリレート、オリゴテトラメチレングリコールモノ（メタ）アクリレート、ポリエチレングリコールモノ（メタ）アクリレート、ポリプロピレングリコールモノ（メタ）アクリレート、ポリテトラメチレングリコールモノ（メタ）アクリレートが挙げられる。  
【００６８】
（ｅ）成分のウレタンプレポリマーのエチレン性不飽和結合濃度は、２×１０−４ｍｏｌ／ｇ以上１０−２ｍｏｌ／ｇ以下が好ましい。十分に架橋させて耐サンドブラスト性を確保する点から２×１０−４ｍｏｌ／ｇ以上が好ましく、硬化膜を柔らかく保ち耐サンドブラスト性を確保する点から１０−２ｍｏｌ／ｇ以下が好ましい。
（ｅ）成分のウレタンプレポリマーの重量平均分子量は１，５００以上５０,０００以下が好ましい。耐サンドブラスト性を維持する点から１,５００以上が好ましく、現像性を維持する点から５０,０００以下が好ましい。より好ましくは５,０００以上３０,０００以下である。更に好ましくは９,０００以上２５,０００以下である。ここでいう重量平均分子量とはＧＰＣ法（カラム：昭和電工（株）製Ｓｈｏｄｅｘ（登録商標）（ＫＦ−８０７、ＫＦ−８０６Ｍ、ＫＦ−８０６Ｍ、ＫＦ−８０２.５）４本直列、移動層溶媒：テトラヒドロフラン）によるポリスチレン換算重量平均分子量のことである。
【００６９】
（ｅ）ウレタンプレポリマーがカルボン酸を有する場合には、該ウレタンプレポリマーの酸価が０〜１０ｍｇＫＯＨ／ｇであることがレジストパターンの密着性を向上させる点で好ましい。より好ましくは０〜７ｍｇＫＯＨ／ｇである。酸価とは、試料１ｇに含まれる遊離脂肪酸を中和するのに必要な水酸化カリウムのミリグラム数をいう。
酸価を測定する方法の一例を下記する。５ｇ程度の試料を精密に秤量し、アセトンとメタノールを５０質量部づつ混合した溶液２０ｍｌに溶解する。指示薬としてフェノールフタレインのメタノール溶液を数滴加えた後、１／１０規定の水酸化カリウム水溶液で中和滴定して、中和に必要な水酸化カリウムのミリグラム数を求める。
（ｅ）ウレタンプレポリマーの含有量は感光性樹脂組成物の全質量に対して１０質量％以上７０質量％以下が好ましく、より好ましくは２０質量％以上６５質量％以下、更に好ましくは２５質量％以上６０質量％以下である。十分な耐サンドブラスト性を確保する点から１０質量％以上であり、現像性を確保する点から７０質量％以下が好ましい。
（ｅ）ウレタンプレポリマーは単独で用いてもよいし、２種以上を組み合わせて用いてもよい。
【００７０】
本発明における感光性樹脂組成物の取扱い性を向上させるために、前述の（ｄ）ロイコ染料以外に下記着色物質を入れることも可能である。このような着色物質としては、例えばフクシン、フタロシアニングリ−ン、オ−ラミン塩基、パラマジエンタ、クリスタルバイオレット、メチルオレンジ、ナイルブル−２Ｂ、ビクトリアブル−、マラカイトグリ−ン（保土ヶ谷化学（株）製  アイゼン（登録商標）  ＭＡＬＡＣＨＩＴＥ  ＧＲＥＥＮ）、ベイシックブル−２０、ダイアモンドグリ−ン（保土ヶ谷化学（株）製  アイゼン（登録商標）  ＤＩＡＭＯＮＤ  ＧＲＥＥＮ  ＧＨ）が挙げられる。
上記着色物質を含有する場合の添加量は、感光性樹脂組成物中に０.００１〜１質量％含むことが好ましい。０.００１質量％以上の含量では、取扱い性向上という効果があり、１質量％以下の含量では、保存安定性を維持するという効果がある。
【００７１】
また本発明における感光性樹脂組成物の熱安定性、保存安定性を向上させるために、感光性樹脂組成物に安定剤を入れることも可能である。このような安定剤としては、例えばｐ−メトキシフェノール、ハイドロキノン、ピロガロール、ナフチルアミン、ｔｅｒｔ−ブチルカテコール、塩化第一銅、２，６−ジ−ｔｅｒｔ−ブチル−ｐ−クレゾール、２，２’−メチレンビス（４−エチル−６−ｔｅｒｔ−ブチルフェノール）、２，２’−メチレンビス（４−メチル−６−ｔｅｒｔ−ブチルフェノール）、ジフェニルニトロソアミンが挙げられる。また、ベンゾトリアゾール、カルボキシベンゾトリアゾール、１−（２−ジアルキルアミノ）カルボキシベンゾトリアゾール、ペンタエリスリトール−３，５−ジ−ｔ−ブチル−４−ヒドロキシフェニルプロピオン酸テトラエステルも挙げられる。
上記安定剤を含有する場合の添加量は、感光性樹脂組成物中に０.０１〜３質量％含むことが好ましく、より好ましくは０.０５〜１質量％である。０.０１質量％以上の含量では、感光性樹脂組成物に保存安定性を付与するという効果があり、３質量％以下の含量では、感度を維持するという効果がある。
【００７２】
さらに本発明の感光性樹脂組成物には、必要に応じて可塑剤を含有させることも可能である。可塑剤としては、フタル酸エステル類、例えばジエチルフタレート、ｏ−トルエンスルホン酸アミド、ｐ−トルエンスルホン酸アミド、クエン酸トリブチル、クエン酸トリエチル、アセチルクエン酸トリエチル、アセチルクエン酸トリ−ｎ−プロピル、アセチルクエン酸トリ−ｎ−ブチル、ポリプロピレングリコール、ポリエチレングリコール、ポリエチレングリコールアルキルエーテル、ポリプロピレングリコールアルキルエーテルが挙げられる。  上記可塑剤を含有する場合の添加量は、感光性樹脂組成物中に５〜５０質量％含むことが好ましく、より好ましくは５〜３０質量％である。５０質量％以下の含量では、現像時間の遅延を抑制し、硬化膜に柔軟性を付与するという効果がある。また５質量％以上の含量では、硬化不足やコールドフローを抑制するという効果がある。
【００７３】
＜感光性樹脂積層体＞
本発明の感光性樹脂積層体は、感光性樹脂層とその層を支持する基材フィルムからなる支持体からなるが、必要により感光性樹脂層の支持体と反対側の表面に保護層を有しても良い。ここで用いられる基材フィルムとしては、露光光源から放射される光を透過する透明なものが望ましい。このような基材フィルムとしては、例えば、ポリエチレンテレフタレートフィルム、ポリビニルアルコールフィルム、ポリ塩化ビニルフィルム、塩化ビニル共重合体フィルム、ポリ塩化ビニリデンフィルム、塩化ビニリデン共重合フィルム、ポリメタクリル酸メチル共重合体フィルム、ポリスチレンフィルム、ポリアクリロニトリルフィルム、スチレン共重合体フィルム、ポリアミドフィルム、セルロース誘導体フィルムが挙げられる。これらのフィルムは、必要に応じて延伸されたものも使用可能である。ヘーズは５以下のものが好ましい。フィルムの厚みは、薄い方が画像形成性及び経済性の面で有利であるが、強度を維持する必要から１０〜３０μｍのものが好ましく用いられる。
【００７４】
また感光性樹脂積層体に用いられる保護層の重要な特性は、感光性樹脂層との密着力について支持体よりも保護層の方が充分小さく、容易に剥離できることである。例えば、ポリエチレンフィルム、ポリプロピレンフィルムが保護層として好ましく使用できる。また特開昭５９−２０２４５７号公報に示された剥離性の優れたフィルムを用いることができる。保護層の膜厚は１０〜１００μｍが好ましく、１０〜５０μｍがより好ましい。
本発明の感光性樹脂積層体における感光性樹脂層の厚みは、用途において異なるが、好ましくは５〜１００μｍ、より好ましくは７〜６０μｍであり、薄いほど解像度は向上し、また厚いほど膜強度が向上する。
【００７５】
支持体、感光性樹脂層、及び必要により保護層を順次積層して、本発明の感光性樹脂積層体を作成する方法は、従来知られている方法を採用することができる。  例えば感光性樹脂層に用いる感光性樹脂組成物を、これらを溶解する溶剤と混ぜ合わせ均一な溶液にし、まず支持体上にバーコーターやロールコーターを用いて塗布して乾燥し、支持体上に感光性樹脂組成物からなる感光性樹脂層を積層する。  次いで必要により、感光性樹脂層上に保護層をラミネートすることにより感光性樹脂積層体を作成することができる。  
上記溶剤としては、メチルエチルケトン（ＭＥＫ）に代表されるケトン類、並びにメタノール、エタノール及びイソプロパノールに代表されるアルコール類が挙げられる。支持体上に塗布する感光性樹脂組成物の溶液の粘度が、２５℃で５００〜４０００ｍＰａ・ｓとなるように感光性樹脂組成物に添加することが好ましい。
【００７６】
＜レジストパターン形成方法＞
本発明の感光性樹脂積層体を用いたレジストパターンは、積層工程、露光工程、及び現像工程を含む工程によって形成することができる。具体的な方法の一例を示す。  
基板としては、プリント配線板製造目的の場合には銅張積層板が、また凹凸基材の製造目的にはガラスリブペーストを塗布したガラス基板、例えば、プラズマディスプレイパネル用基板や表面電解ディスプレイ基板、有機ＥＬ封止キャップ用基板や、貫通孔を形成したシリコーンウエハー及びセラミック基板が挙げられる。プラズマディスプレイ用基板とは、ガラス上に電極を形成後、誘電体層を塗布し、次いで隔壁用ガラスペーストを塗布し、隔壁用ガラスペースト部分にサンドブラスト加工を施し隔壁を形成した基板である。これら基板についてサンドブラスト工程を経たものが、凹凸基材となる。
まずラミネーターを用いて積層工程を行う。感光性樹脂積層体が保護層を有する場合には保護層を剥離した後、ラミネーターで感光性樹脂層を基板表面に加熱圧着し積層する。この場合、感光性樹脂層は基板表面の片面だけに積層しても良いし、両面に積層しても良い。この時の加熱温度は一般的に４０〜１６０℃である。また該加熱圧着は二回以上行うことにより密着性及び耐薬品性が向上する。この時、圧着は二連のロールを備えた二段式ラミネーターを使用しても良いし、何回か繰り返してロールに通し圧着しても良い。
【００７７】
次に露光機を用いて露光工程を行う。必要ならば支持体を剥離し、フォトマスクを通して活性光により露光する。露光量は、光源照度及び露光時間により決定される。光量計を用いて測定しても良い。また露光工程において、直接描画露光方法を用いてもよい。直接描画露光はフォトマスクを使用せず、基板上に直接描画して露光する。光源としては例えば、波長３５０〜４１０ｎｍの半導体レーザーや超高圧水銀灯が用いられる。描画パターンはコンピューターによって制御され、この場合の露光量は光源照度および基板の移動速度によって決定される。
【００７８】
次に現像装置を用いて現像工程を行う。露光後、感光性樹脂層上に支持体がある場合には、必要に応じてこれを除き、続いてアルカリ水溶液の現像液を用いて未露光部を現像除去し、レジストパターンを得る。アルカリ水溶液としては、Ｎａ２ＣＯ３又はＫ２ＣＯ３の水溶液を用いる。これらは感光性樹脂層の特性に合わせて選択されるが、０.２〜２質量％の濃度、２０〜４０℃のＮａ２ＣＯ３水溶液が一般的である。該アルカリ水溶液中には、表面活性剤、消泡剤、現像を促進させるための少量の有機溶剤を混入させてもよい。
上述の工程によってレジストパターンが得られるが、場合によっては、さらに１００〜３００℃の加熱工程を行うこともできる。この加熱工程を実施することにより、更なる耐薬品性向上が可能となる。加熱には熱風、赤外線、遠赤外線の方式の加熱炉を用いる。
【００７９】
＜導体パターンの製造方法・プリント配線板の製造方法＞
本発明のプリント配線板の製造方法は、基板として銅張積層板やフレキシブル基板を用いた上述のレジストパターン形成方法に続いて、以下の工程を経ることで行われる。
まず現像により露出した基板の銅面をエッチング法、またはめっき法といった既知の方法を用いて導体パターンを形成する。
その後、レジストパターンを現像液よりも強いアルカリ性を有する水溶液により基板から剥離して所望のプリント配線板を得る。剥離用のアルカリ水溶液（以下、「剥離液」ともいう。）についても特に制限はないが、濃度２〜５質量％、温度４０〜７０℃のＮａＯＨ、ＫＯＨの水溶液が一般的に用いられる。剥離液にも、少量の水溶性溶媒を加える事は可能である。
【００８０】
＜リードフレームの製造方法＞
本発明のリードフレームの製造方法は、基板として金属板、例えば、銅、銅合金、鉄系合金を用いた上述のレジストパターンの形成方法に続いて、以下の工程を経ることで行われる。
まず現像により露出した基板をエッチングして導体パターンを形成する。その後、レジストパターンを上述のプリント配線板の製造方法と同様の方法で剥離して、所望のリードフレームを得る。
【００８１】
＜半導体パッケージの製造方法＞
本発明の半導体パッケージの製造方法は、基板としてＬＳＩとしての回路形成が終了したウェハを用いた上述のレジストパターンの形成方法に続いて、以下の工程を経ることで行われる。  
まず、現像により露出した開口部に、銅やはんだによる柱状のめっきを施して、導体パターンを形成する。  その後、レジストパターンを上述のプリント配線板の製造方法と同様の方法で剥離し、更に、柱状めっき以外の部分の薄い金属層をエッチングにより除去することで所望の半導体パッケージを得る。
【００８２】
＜凹凸パターンを有する基材の製造方法＞
本発明の感光性樹脂積層体をドライフィルムレジストとして用いてサンドブラスト工法により基板に加工を施す場合には、基板としてガラスリブペーストを塗布したガラス基板を用い、基板上に前記した方法と同様な方法で、感光性樹脂積層体をラミネートし、露光、現像を施す。更に形成されたレジストパターン上からブラスト材を吹き付け、目的の深さに切削するサンドブラスト処理工程、基材上に残存した樹脂部分をアルカリ剥離液で基材から除去する剥離工程を経て、基材上に微細な凹凸パターンを加工することができる。前記サンドブラスト処理工程に用いるブラスト材は公知のものが用いられ、例えば、ＳｉＯ，ＳｉＯ２、Ａl２Ｏ３、ＣａＣＯ３、ＺｒＯ、ガラス、ステンレスを材質とした、２〜１００μｍ程度の微粒子が用いられる。
以下、実施例により本発明の実施形態の例を詳しく説明する。
【実施例】
【００８３】
１．評価用サンプルの作製
実施例、及び比較例における感光性樹脂積層体は次の様にして作製した。
＜感光性樹脂積層体の作製＞
表１に示す化合物を用意し、表２に示す組成割合の感光性樹脂組成物をよく攪拌、混合し、支持体として１９μｍ厚のポリエチレンテレフタレートフィルムの表面にバーコーターを用いて均一に塗布し、９５℃の乾燥機中で４分間乾燥して感光性樹脂層を形成した。感光性樹脂層の厚みは４０μｍであった。
次いで、感光性樹脂層のポリエチレンテレフタレートフィルムを積層していない表面上に、保護層として２３μｍ厚のポリエチレンフィルムを張り合わせて感光性樹脂積層体を得た。
なお表２におけるＰ−１、Ｐ−２、Ｕ−１の質量部は、メチルエチルケトンを含んだ値である。
【００８４】
＜サンドブラスト用基板の準備＞
基板は、以下の方法で作製したガラスリブペーストを塗布したソーダガラス基板を用いた。３ｍｍ厚みのソーダガラス基板上に、プラズマディスプレイ用ガラスリブペーストをガラスリブペーストの乾燥後の厚みが１５０μｍとなるようにソーダガラス上にスクリーン印刷法で塗布、乾燥し、ガラスリブペースト塗工済みソーダガラス基板を作製した。
【００８５】
＜銅張積層板の整面＞
３５μｍ圧延銅箔を積層した１.６ｍｍ厚の銅張積層板を用い、表面を湿式バフロール研磨（スリーエム（株）製、スコッチブライト（登録商標）ＨＤ＃６００、２回通し）した。
【００８６】
＜ラミネート＞
感光性樹脂積層体のポリエチレンフィルムを剥がしながら、６０℃に予熱した基板、銅張積層板にホットロールラミネーター（旭化成（株）社製、ＡＬ−７０）により、ロール温度１０５℃でラミネートした。エアー圧力は０.３５ＭＰａとし、ラミネート速度は１.５ｍ／ｍｉｎとした。
【００８７】
＜露光：一括露光方法＞
感光性樹脂層の評価に必要なマスクフィルムを、サンドブラスト用基板にラミネートした感光性樹脂積層体の支持体であるポリエチレンテレフタレートフィルム上におき、超高圧水銀ランプ（オーク製作所製、ＨＭＷ−８０１）により１６０ｍＪ／ｃｍ２の露光量で露光した。
【００８８】
＜露光：直接描画方法＞
銅張積層板にラミネートした感光性樹脂積層体を、直接描画式露光装置（日立ビアメカニクス（株）製、ＤＩ露光機ＤＥ−１ＡＨ、光源：ＧａＮ青紫ダイオード、主波長４０７±３ｎｍ）により８０ｍＪ／ｃｍ２の露光量で露光した。
【００８９】
＜現像＞
ポリエチレンテレフタレートフィルムを剥離した後、アルカリ現像機（フジ機工製、ドライフィルム用現像機）を用いて３０℃の１質量％Ｎａ２ＣＯ３水溶液を所定時間スプレーし、感光性樹脂層の未露光部分を最小現像時間の２倍の時間で溶解除去した。この際、未露光部分の感光性樹脂層が完全に溶解するのに要する最も少ない時間を最小現像時間とした。
【００９０】
＜サンドブラスト＞
サンドブラスト用基板上に形成されたレジストパターンに対し、Ｘハイパーブラスト装置ＨＣＨ−３Ｘ７ＢＢＡＲＴ−４１１Ｍ（不二製作所（株）製）を用いて、サンドブラスト加工を施した。研磨剤にＳ９＃１２００（不二製作所（株）製）を使用し、ホース内圧０.０８ＭＰａ、ガン移動速度２０ｍ／ｍｉｎ.、コンベア移動速度１００ｍ／ｍｉｎ.、研磨剤噴射量５００ｇ／ｍｉｎ.とした。
【００９１】
２．評価方法
（１）露光直後のコントラスト評価法
感光性樹脂層を露光してから３０秒後に未露光部と露光部の感光性樹脂層を測色色差計（日本電色株式会社製Σ８０）により色差ΔＥを測定した。
露光直後のコントラストは、以下のようにランク分けした。
【００９２】
＜一括露光方法の場合＞
○  ：ΔＥが６０以上
×  ：ΔＥが６０未満
【００９３】
＜直接描画方法の場合＞
○  ：ΔＥが２以上
×  ：ΔＥが２未満
【００９４】
（２）耐サンドブラスト密着性
上記＜露光＞の際に、露光部と未露光部の幅が１：２の比率のラインパターンを有するフォトマスクを通して、上記方法により露光し、現像した。次いで、サンドブラスト加工を行い、硬化レジストラインが欠けたり剥がれたりせずに正常に形成されている最小マスク幅を耐サンドブラスト密着性の値とした。この耐サンドブラスト密着性により次の様にランク分けした。
○  ：８０μｍ以下
△  ：８０μｍを越え１００μｍ以下
×  ：１００μｍを越える
【００９５】
３．評価結果
実施例、及び比較例の評価結果は表１に示した。
【表１】
0005057861.tif 000018
【００９６】
【表２】
0005057861.tif 000019
【産業上の利用可能性】
【００９７】
本発明は、プリント配線板の製造、ＩＣチップ搭載用リードフレーム製造、メタルマスク製造に代表される金属箔精密加工、ＢＧＡ、又はＣＳＰに代表されるパッケージの製造、ＣＯＦやＴＡＢに代表されるテープ基板の製造、半導体バンプの製造、ＩＴＯ電極やアドレス電極、電磁波シールドに代表されるフラットパネルディスプレイの隔壁の製造、及びサンドブラスト工法によって凹凸パターンを有する基材を製造する方法に利用することができる。